ЦЕМЕНТИРУЮЩЕЕ ВЕЩЕСТВО ДЛЯ ЗАПОЛНЕНИЯ ШВОВ В ФИЛЬТРЕ ТВЕРДЫХ ЧАСТИЦ, ВКЛЮЧАЮЩЕЕ ПОЛЫЕ СФЕРЫ

1. Цементирующее вещество, в частности, для скрепления нескольких фильтрующих элементов фильтрующего узла для фильтрации твердых частиц в выхлопных газах двигателя внутреннего сгорания автотранспортного средства или для использования в качестве внешнего покрытия такого фильтрующего узла, причем указанное вещество содержит, в процентном содержании по массе относительно массы минерального материала, исключая воду и минеральную смолу, которые могут содержаться в веществе:
от 30 до 90% карбида кремния (SiC),
по меньшей мере 3% полых сферических частиц,
причем по меньшей мере 80% от числа указанных полых сферических частиц имеют размер от 5 до 150 мкм.
2
2
3
2. Цементирующее вещество по п.1, в котором указанные полые сферические частицы содержат, в процентном содержании по массе, от 20 до 99% кварца (SiO) и от 1 до 80% оксида алюминия (AlO), что составляет в сумме по меньшей мере 99%.
3. Цементирующее вещество по п.1, содержащее по меньшей мере 5% указанных полых сферических частиц, в процентном содержании по массе относительно массы минерального материала, исключая воду и минеральную смолу, которые могут содержаться в веществе.
4. Цементирующее вещество по п.1, имеющее содержание извести (CaO) менее 0,5% по массе относительно массы минерального материала, исключая воду и минеральную смолу, которые могут содержаться в веществе.
5. Цементирующее вещество по п.1, которое содержит карбид кремния в виде частиц, медианный размер которых менее 200 мкм.
6. Цементирующее вещество по п.1, содержащее по меньшей мере 0,05% и менее 5% термореактивной смолы, в процентном содержании по массе относительно массы минерального материала, исключая воду и минеральную смолу, которые могут содержаться в веществе.
7. Цементирующее вещество по п.1, содержащее карбид кремния в количестве более 60% по массе относительно массы минерального материала, исключая воду и минеральную смолу, которые могут содержаться в веществе.
8. Цементирующее вещество по п.1, не содержащее керамических волокон.
9. Цементирующее вещество по п.1, в котором карбид кремния, оксид алюминия и кварц составляют по меньшей мере 95% по массе относительно массы минерального материала, исключая воду и минеральную смолу, которые могут содержаться в веществе.
10. Цементирующее вещество по п.1, содержащее воду в количестве менее 40% по массе относительно массы минерального материала, исключая воду и минеральную смолу, которые могут содержаться в веществе.
2
3
2
11. Цементирующее вещество по п.1, имеющее, за вычетом полых сферических частиц, содержание карбида кремния (SiC) от 30 до 90%, и/или содержание оксида алюминия (AlO) от 1 до 50%, и/или содержание кварца (SiO) от 1 до 50%, в процентном содержании по массе относительно массы минерального материала, исключая воду и минеральную смолу, которые могут содержаться в веществе.
12. Цементирующее вещество по п.1, в котором отношение (R) медианного размера полых сферических частиц к медианному размеру частиц карбида кремния больше 0,1 и меньше 30.
13. Цементирующее вещество по п.12, в котором указанное отношение (R) больше 0,2 и меньше 10.
14. Цементирующее вещество по п.13, в котором указанное отношение (R) больше 0,5 и меньше 2.
15. Цементирующее вещество по п.14, в котором указанное отношение (R) находится в пределах от 0,6 до 1,9.
16. Цементирующее вещество по п.1, в котором медианный размер полых сферических частиц находится в пределах от 80 до 160 мкм и/или медианный размер частиц карбида кремния находится в пределах от 50 до 150 мкм.
17. Цементирующее вещество по п.16, в котором медианный размер полых сферических частиц находится в пределах от 100 до 140 мкм и/или медианный размер частиц карбида кремния находится в пределах от 80 до 100 мкм.
18. Цементирующее вещество по п.1, в котором полые сферические частицы разделены на две фракции, суммарно составляющие 100% массы указанных частиц:
первую фракцию, составляющую 70% от массы полых сферических частиц, причем медианный размер сферических частиц указанной первой фракции больше 110 мкм и меньше 150 мкм, и
вторую фракцию, составляющую 30% от массы полых сферических частиц, причем медианный размер сферических частиц указанной второй фракции больше 35 мкм и меньше 55 мкм.
19. Цементирующее вещество по п.7, не содержащее керамических волокон.
20. Цементирующее вещество по п.19, содержащее по меньшей мере 0,05 и менее 5% термореактивной смолы, в процентном содержании по массе относительно массы минерального материала, исключая воду и минеральную смолу, которые могут содержаться в веществе.
21. Цементирующее вещество по п.20, имеющее содержание извести (CaO) менее 0,5% по массе относительно массы минерального материала, исключая воду и минеральную смолу, которые могут содержаться в веществе.
22. Фильтрующий узел, в частности, для фильтра твердых частиц в выхлопных газах двигателя внутреннего сгорания автотранспортного средства, содержащий несколько фильтрующих элементов, скрепленных вместе посредством по меньшей мере одного шва, проходящего между указанными фильтрующими элементами и выполненного таким образом, что он препятствует прохождению указанных выхлопных газов между указанными фильтрующими элементами, в котором:
указанный шов выполнен посредством термообработки цементирующего вещества по п.1, и/или
указанный фильтрующий узел содержит внешнее покрытие (27'), выполненное посредством термообработки цементирующего вещества по п.1.
23. Одноэлементный фильтрующий узел, в частности, для фильтра твердых частиц в выхлопных газах двигателя внутреннего сгорания автотранспортного средства, содержащий внешнее покрытие (27'), выполненное посредством термообработки цементирующего вещества по п.1.